(57)【要約】【課題】  微生物の棲息性が良く、化学架橋による体積収縮が少なく、かつＰＶＡの溶出量が少なく、高い強度を有する、排水処理用担体としての実用性が高いゲル成型物。【解決手段】  ポリビニルアルコールおよびジアルデヒド含有液を成形後、ｐＨ３以下の酸と接触させることにより得られる、粒径１〜２０ｍｍ、アセタール化度１〜２０モル％のポリビニルアルコール系ゲル成型物。【選択図】  なし【特許請求の範囲】
【請求項１】
ポリビニルアルコールおよびジアルデヒド含有液を成形後、ｐＨ３以下の酸と接触させることにより得られる、粒径１〜２０ｍｍ、アセタール化度１〜２０モル％のポリビニルアルコール系ゲル成型物。
【請求項２】
ポリビニルアルコール、少なくとも１種のカチオンとの接触によりゲル化する能力のある水溶性多糖類およびジアルデヒドを含む液滴を、カチオン含有水溶液中に滴下して球状に成型した後、ｐＨ３以下の酸と接触させ、ポリビニルアルコールを不溶化させることを特徴とする、ポリビニルアルコール系ゲル成型物の製造方法。
【発明の詳細な説明】
【技術分野】
【０００１】
本発明は、排水処理やバイオリアクターとして用いられる、ポリビニルアルコール（以下、ＰＶＡと略記することがある）系ゲル成型物およびその製造方法に関するものである。
【背景技術】
【０００２】
高分子素材からなるゲル成型物は、生体触媒の担体、保水剤、保冷剤、眼・皮膚・関節などの生体ゲルの代替、薬物の徐放材、アクチュエーターの基材として、その研究が盛んである。これらのゲル成型物の原料となる高分子素材としては、寒天、アルギン酸塩、カラギーナン、ポリアクリルアミド、ＰＶＡ、光硬化性樹脂などがある。排水処理などに用いる担体としては、含水率が高いこと、酸素や基質の透過性に優れていること、生体との親和性が高いことなどが要求され、特に、ＰＶＡはこれらの条件を満たす材料として優れている。従来、排水処理用担体、バイオリアクター用担体としてゲル成型物を製造する方法としては、ＰＶＡとアルギン酸ナトリウムの混合水溶液を塩化カルシウム水溶液に接触させて球状化してＰＶＡ成型物を得た後、凍結解凍を行なう方法(特許文献１)、ＰＶＡ水溶液を鋳型に注入後、凍結部分脱水を行なう方法(特許文献２)、ＰＶＡ含有溶液からＰＶＡ成型物を製造後、ホルムアルデヒドを含む水溶液と接触させて架橋してゲル成型物を製造する方法（特許文献３）、ＰＶＡとアルギン酸ナトリウムおよびアルデヒド基含有化合物の混合水溶液を酸水溶液に滴下して球状のゲル成型物を製造する方法(特許文献４)、などが知られている。
【０００３】
【特許文献１】特開昭６４−４３１８８号公報
【特許文献２】特開昭５８−３６６３０号公報
【特許文献３】特開平７−４１５１６号公報
【特許文献４】特開平９−１５７４３３号公報
【発明の開示】
【発明が解決しようとする課題】
【０００４】
特許文献１，２は、凍結・解凍によってＰＶＡの微結晶を作ることでＰＶＡを不溶化する方法であるが、このような物理化学的架橋は非常に弱く、シュードモナス（pseudomonas）属などのＰＶＡ分解菌によって崩壊するという問題がある。
特許文献３は、ＰＶＡ成型物を、ホルムアルデヒドなどを含む水溶液に浸漬させる方法であるが、反応浴にアルデヒド化合物を添加する必要があるため、大量のアルデヒド化合物が必要であり、またＰＶＡ成型物から溶出したＰＶＡが反応浴中で析出し、製造工程の容器や配管・ポンプ類を閉塞するという問題がある。
特許文献４はアルデヒド化合物をＰＶＡ水溶液側に添加しているが、ｐＨ３〜５では、ＰＶＡとアルデヒドの反応に長い時間を要するため、ＰＶＡおよびアルデヒド化合物が反応浴側に溶出してしまうという問題がある。また、これらの特許文献の実施例に示されているいずれの方法でもＰＶＡに対して多量のアルデヒド化合物が添加されているので、非常に脆い成型物となり、また、ゲル成型物が製造過程で収縮して含水率が低下するため、排水処理やバイオリアクター用担体としては、微生物の生息領域が少なくなり好ましくない。
【課題を解決するための手段】
【０００５】
発明者らは、上記の目的を達成するために鋭意検討の結果、ＰＶＡ、少なくとも１種のカチオンとの接触によりゲル化する能力のある水溶性多糖類およびジアルデヒドを含む液滴を、カチオン含有水溶液中に滴下して球状に成形してＰＶＡ成型物を得た後、ｐＨ３以下の酸と接触させ、ＰＶＡを架橋により不溶化させてゲル成型物を製造することにより、本発明を完成させた。
【発明の効果】
【０００６】
本発明のゲル成型物は、微生物の棲息性が良く、化学架橋による体積収縮が少なく、かつゲル成型物からのＰＶＡの溶出が激減し、強度も向上することから、排水処理用担体としての実用性が著しく高い。また、反応液の異物発生量が少ないことから、製造プロセスにおいての工程トラブルが少なく、安定した連続生産が可能である。
【発明を実施するための最良の形態】
【０００７】
以下、本発明について具体的に説明する。本発明に使用するＰＶＡの平均重合度は１０００以上が好ましく、特に１５００以上が好ましい。ＰＶＡのケン化度は、９５モル％以上が好ましく、特に９８モル％以上が好ましい。また、本発明に用いるＰＶＡとしては、本発明の効果を阻害しない範囲において、公知の種々の変性ＰＶＡを用いることができる。例えば、（メタ）アクリル酸、マレイン酸、無水マレイン酸、フマル酸、クロトン酸、イタコン酸等のカルボキシル基含有単量体又はその塩、アクリルアミド−２−メチルプロパンスルホン酸ソ−ダ、アリルスルホン酸ソ−ダ、ビニルスルホン酸ソ−ダ等のビニルスルホン酸基含有単量体、（メタ）アクリルアミド−プロピル−トリメチルアンモニウムクロリド等の４級アンモニウム塩含有単量体等のカオチン性単量体、エチレン、プロピレン等のα−オレフィン類、（メタ）アクリル酸エステル類、アクリルアミド、ジメチルアクリルアミド、Ｎ−メチロ−ルアクリルアミド、Ｎ−ビニル−２−ピロリドン等のアミド基含有単量体、アルキルビニルエ−テル類、トリメトキシルビニルシラン等のシリル基含有単量体、アリルアルコ−ル、ジメチルアリルアルコ−ル、イソプロペニルアルコ−ル等の水酸基含有単量体、アリルアセテ−トジメチルアリルアセテ−ト、イソプロペニルアリルアセテ−ト等のアセチル基含有単量体、塩化ビニル、塩化ビニリデン等のハロゲン含有単量体、スチレン等の芳香族系単量体との共重合体があげられる。
【０００８】
水溶性多糖類の例としては、アルギン酸のアルカリ金属塩、カラギーナン、マンナン、キトサンなどが挙げられる。なかでもアルギン酸ナトリウムが好ましい。
【０００９】
ジアルデヒドの例としては、グリオキサール、マロンアルデヒド、スクシンアルデヒド、グルタルアルデヒド、アジプアルデヒド、マレアルデヒド、タルタルアルデヒド、シトルアルデヒド、フタルアルデヒド、イソフタルアルデヒド、テレフタルアルデヒドなどが挙げられる。なかでもグルタルアルデヒドが好ましい。
【００１０】
カチオンの例としては、カルシウムイオン、マグネシウムイオン、ストロンチウムイオン、バリウムイオンなどのアルカリ土類金属イオン、アルミニウムイオン、ニツケルイオン、セリウムイオンなどの多価金属イオン、カリウムイオン、アンモニウムイオンなどが挙げられる。
【００１１】
酸としては、硫酸、塩酸、リン酸、硝酸、酢酸、シュウ酸などの酸や、硫酸水素ナトリウム、硫酸水素アンモニウムなどの酸性塩が挙げられる。酸濃度が低いと反応時間がかかるため、ＰＶＡやジアルデヒドが溶出することからｐＨ３以下が好ましい。
【００１２】
以上説明した原材料を用いて、まず、ＰＶＡと水溶性多糖類とジアルデヒドの混合水溶液を調整するが、この混合水溶液中におけるＰＶＡの濃度は、２〜１０重量％が好ましい。ＰＶＡの濃度が高いほど、より強固なゲルを形成するが、必要なゲル強度が得られれば、ＰＶＡの濃度が低い方が原料コスト面から有利である。
【００１３】
水溶性多糖類の水溶液の濃度は、成型性の問題から水溶液全体に対して０．２〜４重量％が好ましく、０．５〜２重量％がさらに好ましい。
【００１４】
ジアルデヒドの濃度としては、水溶液中のＰＶＡに対して１〜２０モル％が好ましく、さらに５〜１０モル％がさらに好ましい。添加量が少なすぎると架橋不足によりＰＶＡの溶出が多くなり、添加量が多すぎると非常に脆く、製造過程で収縮が大きく、含水率の小さい成型物となる。また、添加量が多すぎると、成型物の収縮により、菌の棲息性が低下し排水処理能力が低下する。ジアルデヒドの濃度を制限することにより、菌の棲息性が良い成型物となる。
【００１５】
前記のＰＶＡと水溶性多糖類とジアルデヒドの混合水溶液には、ＰＶＡのゲル化を阻害しない範囲で、微生物、酵素、微生物の培地、補強材、比重を調整する充填材等を加えても良い。
【００１６】
以上のようにして得られたＰＶＡ混合水溶液を、カチオン含有化合物を含む水溶液に接触させる。カチオン含有化合物の濃度は、０．０５〜０．５モル／リットルが好ましい。ＰＶＡ混合水溶液とカチオン含有化合物を含む水溶液の接触の方法によりＰＶＡ成型物はさまざまな形状をとることができる。ＰＶＡ成型物の形状としては、球状、繊維状、棒状、角形状、楕円状、円筒状、円柱状等のあらゆる形状が可能であるが、排水処理・バイオリアクターで使用する場合は球状が好ましい。
【００１７】
得られたＰＶＡ成型物をｐＨ３以下の酸水溶液に接触させてＰＶＡとジアルデヒドを架橋させてゲル成型物を製造する。
【００１８】
このようにして得られたゲル成型物は、弾力があり、ＰＶＡ溶出も非常に少ない。製造過程での収縮もほとんどなく、高含水率である。また、長期間にわたって変形、損壊しない強度を有し、水や各種薬液に対しても侵されることなく、連続使用が可能となり、菌の棲息性が良いことから、排水処理・バイオリアクター用担体としての実用性が高い。製造プロセスにおいては、反応浴中へのＰＶＡや架橋剤の溶出が非常に少なく、反応浴中での析出もないため、安定した連続生産が可能である。
【００１９】
以下、実施例により本発明を具体的に説明するが、本発明はこれらの実施例により限定されるものではない。
【実施例１】
【００２０】
株式会社クラレ製のＰＶＡ（平均重合度１７００、ケン化度９９．８モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％グルタルアルデヒド水溶液を５.０モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．１モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴（４０℃、５０ｇ／リットルの硫酸水溶液）１リットルに６０分間浸漬した。その後、成型物を架橋反応浴（Ｂ）と分離し水洗した。その結果、直径約５ｍｍの柔軟性に富んだ球状のゲル成型物（Ｃ）が得られた。このゲル成型物の製品物性および反応液の発生異物量を確認するため、下記に示す方法により、溶出試験、強度試験、体積保持率、ＴＯＣ除去速度、および反応液の発生異物量測定を実施した。その結果を表１に示す。
【００２１】
体積保持率：
上記球状成型物（Ａ）１００個の体積をａ立方センチメートルとし、最終的に製造したゲル成型物（Ｃ）１００個の体積をｃ立方センチメートルとすると、
体積保持率（％）＝  ｃ÷ａ×１００
と定義する。
【００２２】
溶出試験（ｇ−ＰＶＡ／ｋｇ−ゲル）：
最終的な成型物（Ｃ）約２ｇに対して、９倍の重量の水を加えたものをホモジナイザーにて粉砕した後、１２１℃で１５分オートクレーブ処理した。この上清を採取しＰＶＡ濃度を測定し、ＰＶＡ溶出量はゲル成型物（Ｃ）１ｋｇあたりの量として表現した。
【００２３】
反応液異物発生量（ｇ−ＳＳ／ｋｇ−ＰＶＡ）：
ここで述べる反応液異物発生量とは、ＰＶＡを化学架橋させるための反応液で発生した異物の量である。異物の量は、反応後の架橋反応液（Ｂ）を１ミクロンのフィルターでろ過を行ない、１０５℃、１時間乾燥させた後の固形分（ＳＳ）重量を測定することにより評価する。反応液異物発生量は使用したＰＶＡ重量１ｋｇあたりに発生した異物の量として表現した。
【００２４】
ＴＯＣ除去速度（ｍｇ−ＴＯＣ／（Ｌ−ゲル・ｈ））：
微生物棲息性に優れているゲルほどＴＯＣ除去速度がはやいことから、微生物棲息性の指標としてＴＯＣ除去速度を測定した。具体的には、最終的な成型物（Ｃ）５００ｇを株式会社クラレ西条事業所の排水処理槽に１カ月間浸漬後、１００ｇを取り出し、ＴＯＣ５００ｍｇ／リットルに調整した排水１リットル中に入れて曝気し、ゲル重量当たりのＴＯＣ除去速度を求めた。
【００２５】
強度試験：
最終的なゲル成型物（Ｃ）を平面状に静置し、上部から１ｋｇの荷重を３０秒かけた後の形状の変化を観察した。
評価基準
○  ：  球状を保つ。
△  ：  平面状になるが回復する。
×  ：  つぶれる。
【実施例２】
【００２６】
株式会社クラレ製のＰＶＡ（平均重合度１７００、ケン化度９９．８モル％）をＰＶＡ濃度が８.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％グルタルアルデヒド水溶液を３．５モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．０５モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴(４５℃、１０ｇ／リットルの硫酸水溶液)１リットルに６０分間浸漬した。その後、成型物を架橋反応浴（Ｂ）と分離し水洗した。その結果、直径約５ｍｍの柔軟性に富んだ球状のゲル成型物が得られた（Ｃ）。溶出試験、強度試験、体積保持率、ＴＯＣ除去速度、および反応液の発生異物量測定を実施例１と同様の方法で実施した。その結果を表１に示す。
【実施例３】
【００２７】
株式会社クラレ製のＰＶＡ（平均重合度１７００、ケン化度９８．５モル％）をＰＶＡ濃度が５.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％グルタルアルデヒド水溶液を６．５モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．１５モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴（３５℃、１００ｇ／リットルの硫酸水溶液）１リットルに６０分間浸漬した。その後、成型物を架橋反応浴（Ｂ）と分離し水洗した。その結果、直径約５ｍｍの柔軟性に富んだ球状のゲル成型物が得られた（Ｃ）。溶出試験、強度試験、体積保持率、ＴＯＣ除去速度、および反応液の発生異物量測定を実施例１と同様の方法で実施した。その結果を表１に示す。
【実施例４】
【００２８】
株式会社クラレ製のＰＶＡ（平均重合度２４００、ケン化度９９．０モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％グルタルアルデヒド水溶液を４．０モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．２モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴（４０℃、４０ｇ／リットルの塩酸水溶液）１リットルに６０分間浸漬した。その後、成型物を架橋反応浴（Ｂ）と分離し水洗した。その結果、直径約５ｍｍの柔軟性に富んだ球状のゲル成型物が得られた（Ｃ）。溶出試験、強度試験、体積保持率、ＴＯＣ除去速度、および反応液の発生異物量測定を実施例１と同様の方法で実施した。その結果を表１に示す。
【実施例５】
【００２９】
株式会社クラレ製のＰＶＡ（平均重合度２４００、ケン化度９９．０モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％アジプアルデヒド水溶液を４．０モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．２モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴（３５℃、４５ｇ／リットルの塩酸）１リットルに６０分間浸漬した。その後、成型物を架橋反応浴（Ｂ）と分離し水洗した。その結果、直径約５ｍｍの柔軟性に富んだ球状のゲル成型物が得られた（Ｃ）。溶出試験、強度試験、体積保持率、ＴＯＣ除去速度、および反応液の発生異物量測定を実施例１と同様の方法で実施した。その結果を表１に示す。
【００３０】
比較例１
株式会社クラレ製のＰＶＡ（平均重合度１７００、ケン化度９９．８モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％グルタルアルデヒド水溶液を２７．５モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した、硫酸にてｐＨ３．５に調整した濃度０．１モル／リットルの塩化カルシウム水溶液１リットルに滴下し、１８０分間浸漬した。滴下直後の球状成型物を（Ａ）とする。滴下した液滴はｐＨ３．５の塩化カルシウム水溶液中で球状化して沈降した。この球状成形物をｐＨ３．５の塩化カルシウム水溶液（Ｂ）と分離して水洗した。その結果、直径約５ｍｍのゲル成型物が得られたが（Ｃ）、半透明であり荷重をかけるとつぶれる柔らかいものとなった。溶出試験、強度試験、体積保持率、ＴＯＣ除去速度、および反応液の発生異物量測定を実施例１と同様の方法で実施した。その結果を表１に示す。
【００３１】
比較例２
株式会社クラレ製のＰＶＡ（平均重合度１７００、ケン化度９９．８モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．１モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴（ホルムアルデヒド３０ｇ／リットル、硫酸２００ｇ／リットル、硫酸ナトリウム８０ｇ／リットルの４５℃の混合水溶液）１リットルに６０分間浸潰した。その後、成型物を架橋反応浴（Ｂ）と分離し水洗した。その結果、直径約４ｍｍの柔軟性に富んだ球状のゲル成型物が得られた（Ｃ）。溶出試験、強度試験、体積保持率、ＴＯＣ除去速度、および反応液の発生異物量測定を実施例１と同様の方法で実施した。その結果を表１に示す。
【００３２】
比較例３
株式会社クラレ製のＰＶＡ（平均重合度１７００、ケン化度９９．８モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．１モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、これを架橋反応浴（グルタルアルデヒド５ｇ／リットル、硫酸５０ｇ／リットル、４５℃の混合水溶液）１リットルに６０分間浸潰した。その後、成型物を架橋反応浴（Ｂ）と分離し水洗した。その結果、直径約２ｍｍの球状のゲル成型物が得られたが、脆いものとなった（Ｃ）。溶出試験、強度試験、体積保持率、ＴＯＣ除去速度、および反応液の発生異物量測定を実施例１と同様の方法で実施した。その結果を表１に示す。
【００３３】
比較例４
株式会社クラレ製のＰＶＡ（平均重合度１７００、ケン化度９９．８モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。３７％ホルムアルデヒド水溶液を５０.０モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．１モル／リットルの塩化カルシウム水溶液１リットルに滴下した。この球状成型物（Ａ）を塩化カルシウム水溶液と分離し、架橋反応浴（４５℃、２００ｇ／リットルの硫酸水溶液）１リットルに６０分間浸潰した。その後、成型物を架橋反応浴（Ｂ）と分離し水洗した。その結果、直径約５ｍｍのゲル成型物が得られたが、半透明であり荷重をかけるとつぶれる柔らかいものとなった（Ｃ）。溶出試験、強度試験、体積保持率、ＴＯＣ除去速度、および反応液の発生異物量測定を実施例１と同様の方法で実施した。その結果を表１に示す。
【００３４】
比較例５
株式会社クラレ製のＰＶＡ（平均重合度１７００、ケン化度９９．８モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％グルタルアルデヒド水溶液を２７．５モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．１モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴（４０℃、５０ｇ／リットルの硫酸水溶液）１リットルに６０分間浸漬した。その後、成型物を架橋反応浴（Ｂ）と分離し水洗した。その結果、直径約２ｍｍの球状のゲル成型物が得られたが、脆いものとなった（Ｃ）。溶出試験、強度試験、体積保持率、ＴＯＣ除去速度、および反応液の発生異物量測定を実施例１と同様の方法で実施した。その結果を表１に示す。
【００３５】
比較例６
株式会社クラレ製のＰＶＡ（平均重合度１７００、ケン化度９９．８モル％）をＰＶＡ濃度が６.０％となるように、ＰＶＡに水を加え、オートクレーブで１２１℃、３０分間処理しＰＶＡを溶解した。このＰＶＡ水溶液に１.０％となるようにアルギン酸ナトリウムを加え、３０分間撹拌溶解を行なった。２５％グルタルアルデヒド水溶液を１．８モル％対ＰＶＡとなるように添加した後、十分に混合した。この混合水溶液１００ｇを先端に内径２ｍｍのノズルをとりつけた内径３．２ｍｍのシリコンチューブを装着したローラーポンプにより５ミリリットル／分の速度で送液し、スターラーで撹拌した濃度０．１モル／リットルの塩化カルシウム水溶液１リットルに滴下した。滴下した液滴は塩化カルシウム水溶液中で球状化して沈降した。この球状成型物（Ａ）を塩化カルシウム水溶液と分離し、架橋反応浴（４５℃、５０ｇ／リットルの硫酸水溶液）１リットルに６０分間浸漬したその後、成型物を架橋反応浴（Ｂ）と分離し水洗した。その結果、直径約５ｍｍのゲル成型物が得られたが、半透明であり荷重をかけるとつぶれる柔らかいものとなった（Ｃ）。溶出試験、強度試験、体積保持率、ＴＯＣ除去速度、および反応液の発生異物量測定を実施例１と同様の方法で実施した。その結果を表１に示す。
【００３６】
【表１】
2010116439.tif 000002
【産業上の利用可能性】
【００３７】
本発明のゲル成型物は、排水処理用担体又は生体触媒の担体として好適に利用できる。また、保水剤、保冷剤、眼・皮膚・関節などの生体ゲルの代替、薬物の徐放材、アクチュエーターの基材として利用できる。